(57)【要約】【課題】風合いが良く、かつ織物組織内に空気を多く含むため温かい着用感が得られる多重織物を提供する。【解決手段】本発明の多重織物(10)は、複数本の経糸(17)と複数本の緯糸(18)が１ユニットとして格子状に配置された多重織物であって、経糸(17)と緯糸(18)が交差して織りこまれている部分（Ａ）11,14と、緯糸(18)が織りこまれずに並列に配列して表面に出ている部分（Ｂ）13,16及び緯糸(18)が織りこまれずに並列に配列して裏面に配置されている部分（Ｃ）12,15を含む。（Ｂ）組織と（Ｃ）組織は経糸と緯糸が織りこまれずに積層しているため風合いが良く、糸間に空気を多く含み温かい構造となる。【選択図】図２
2015212432.tif 000002
【特許請求の範囲】
【請求項１】
複数本の経糸と複数本の緯糸が１ユニットとして格子状に配置された多重織物であって、
前記経糸と前記緯糸が交差して織りこまれている部分（Ａ）と、
前記経糸又は緯糸が織りこまれずに並列に配列して表面に出ている部分（Ｂ）及び前記経糸又は緯糸が織りこまれずに並列に配列して裏面に配置されている部分（Ｃ）を含むことを特徴とする多重織物。
【請求項２】
前記多重織物は、経糸と緯糸とで織物組織による格子柄を有する請求項１に記載の多重織物。
【請求項３】
前記複数本の経糸が緯糸と交差して織りこまれている部分（Ａ）は、経糸と緯糸の本数が異なる畦織であるか又は経糸と緯糸の本数が同一の織物組織である請求項１又は２に記載の多重織物。
【請求項４】
前記経糸及び緯糸は先染め糸である請求項１〜３のいずれかに記載の多重織物。
【請求項５】
前記経糸及び緯糸はシルク糸である請求項１〜４のいずれかに記載の多重織物。
【請求項６】
前記複数本の経糸の幅及び前記複数本の緯糸の幅は、ともに１〜２０ｍｍの範囲である請求項１〜５のいずれかに記載の多重織物。
【請求項７】
前記織物はフラットである請求項１〜６のいずれかに記載の多重織物。
【請求項８】
前記織物はしぼ状凹凸を有する請求項１〜６のいずれかに記載の多重織物。
【発明の詳細な説明】
【技術分野】
【０００１】
本発明は織物組織内に空気を多く含む暖かい多重織物に関する。
【背景技術】
【０００２】
多重組織は一般的にはガーゼ等の織物に適用されている。特許文献１には表裏基布とその間の中間布を接結糸で接続して寝具に好適なガーゼ織物が提案されている。特許文献２には４層の基布を接結糸で接続したタオルや布団生地に有用な多重織物が提案されている。特許文献３には上下の基布の経糸又は緯糸を入れ替えることにより、複数の組織模様を出したマフラーが提案されている。
【０００３】
しかし、前記従来技術は暖かみが不足であるという問題があり、さらに多重織物に起因して重量が重いという問題がある。
【先行技術文献】
【特許文献】
【０００４】
【特許文献１】特開２０１１−３２６０６号公報
【特許文献２】特開２０１０−２７０４０６号公報
【特許文献３】実用新案登録第３１６５８９１号公報
【発明の概要】
【発明が解決しようとする課題】
【０００５】
本発明は、前記従来の問題を解決するため、風合いが良く、かつ織物組織内に空気を多く含むため温かい着用感が得られる多重織物を提供する。
【課題を解決するための手段】
【０００６】
本発明の多重織物は、複数本の経糸と複数本の緯糸が１ユニットとして格子状に配置された多重織物であって、経糸と緯糸が交差して織りこまれている部分（Ａ）と、織りこまれずに並列に配列して表面に出ている部分（Ｂ）と、織りこまれずに並列に配列して裏面に配置されている部分（Ｃ）を含むことを特徴とする。
【発明の効果】
【０００７】
本発明の多重織物は、  複数本の経糸と複数本の緯糸が１ユニットとして格子状に配置された多重織物であって、前記経糸と前記緯糸が交差して織りこまれている部分（Ａ）と、前記経糸又は緯糸が織りこまれずに並列に配列して表面に出ている部分（Ｂ）及び前記経糸又は緯糸が織りこまれずに並列に配列して裏面に配置されている部分（Ｃ）を含むことにより、風合いが良く、かつ織物組織内に空気を多く含むため温かい着用感が得られる多重織物が提供できる。すなわち、前記（Ｂ）組織及び（Ｃ）組織は表裏の２重構造になってことと、糸は拘束されず自由度があり、風合いが良く、糸間に空気を含むことにより、温かい着用感が得られる。
【図面の簡単な説明】
【０００８】
【図１】図１Ａは本発明の一実施例の多重織物の模式的平面図、図１Ｂは同緯糸配置図である。
【図２】図２Ａは本発明の別の実施例の多重織物の模式的平面図、図２Ｂは同緯糸配置図である。
【図３】図３Ａは本発明のさらに別の実施例の多重織物の模式的平面図、図３Ｂ及び図３Ｃは同緯糸配置図である。
【図４】図４は本発明のさらに別の実施例の多重織物の模式的織物組織図である。
【図５】図５は図４の織物組織図で作成された織しぼ模様を有する多重織物の模式的平面図である。
【図６】図６は図２の織物組織図に従い、かつ織ピッチを細かくした多重織物の模式的平面図である。
【発明を実施するための形態】
【０００９】
本発明は、複数本の経糸と複数本の緯糸が１ユニットとして格子状に配置された多重織物である。１ユニットとは、複数本の糸が１つの単位として下記（Ａ）〜（Ｃ）の組織になっていることをいう。１ユニットで１つの柄を構成する。（Ａ）〜（Ｃ）の組織は下記のとおりである。
（Ａ）組織：複数本の経糸と複数本緯糸が交差して織りこまれている部分
（Ｂ）組織：複数本の経糸又は緯糸が織りこまれずに並列に配列して表面に出ている部分
（Ｃ）組織：複数本の経糸又は緯糸が織りこまれずに並列に配列して裏面に配置されている部分
【００１０】
本発明においては前記（Ｂ）組織及び（Ｃ）組織があることにより、織物組織内に空気を多く含むため温かい着用感が得られる多重織物が提供できる。すなわち、前記（Ｂ）組織及び（Ｃ）組織は表裏の２重構造になってことと、糸は拘束されず自由度があり、風合いが良く、糸間に空気を含むことにより、温かい着用感が得られる。
【００１１】
前記（Ａ）組織、（Ｂ）組織、（Ｃ）組織の部分は経方向及び緯方向に繰り返えされていることが好ましい。但し（Ａ）組織の両側に（Ｂ）組織又は（Ｃ）組織が配置していればよく、順番は任意とすることができる。例えば次のような組み合わせがある。
（１）緯糸を基準として（Ａ）−（Ｂ）−（Ｃ）組織の順番であれば、フラットな織物とすることができる。
（２）緯糸を基準として（Ｂ）−（Ａ）−（Ｂ）−（Ｃ）−（Ａ）−（Ｃ）組織の順番であれば、しぼ状凹凸を有する織物に好適である。
（３）緯糸を基準として（Ａ）−（Ｂ）又は（Ａ）−（Ｃ）組織の順番であれば、組織的にしっかりした織物とすることができる。
【００１２】
織物の幅方向の両端部（耳部）の組織は他の組織であっても良く、例えばほつれを防止するための組織としても良い。また、長さ方向の両端部は、経糸を結んでほつれを防止とともに房状の縁飾り（フリンジ）としても良い。
【００１３】
多重織物は、経糸と緯糸とで格子柄を有することが好ましい。前記（Ｂ）組織は、複数本の糸が織りこまれずに並列に配列して表面に出ているため、織物組織による鮮明な格子柄を発現させることができる。
【００１４】
複数本の経糸が緯糸と交差して織りこまれている（Ａ）組織は、経糸と緯糸の本数が異なる畦織であるか又は経糸と緯糸の本数が同一の織物組織である。経糸と緯糸の本数が同一の織物組織であればフラットな織物が得られ、経糸と緯糸の本数が異なる畦織であるとしぼ状凹凸を有する織物が得られる。
【００１５】
経糸及び緯糸は先染め糸が好ましい。先染め糸であれば、織り柄がそのまま生かせる。先染め糸はチーズ染色や綛（かせ）染色等による糸染めでもよいし、紡績糸の場合は綿染めであっても良い。
【００１６】
経糸及び緯糸は合成繊維、再生繊維又は天然繊維を使用できる。合成繊維はポリエステル、ポリアミド、アクリル系繊維等があり、再生繊維はレーヨン、アセテート、ポリノジック等の繊維があり、天然繊維はシルク、ウール、カシミヤ、木綿、麻等がある。中でもシルク糸は高級で暖かいことから好ましい。経糸及び緯糸はそれぞれフィラメント糸でもよいし、紡績糸でもよい。紡績糸の場合は単糸使いでもよいし、双糸（諸撚り糸）、三子撚り糸等複数本撚り合せた糸であっても良い。
【００１７】
複数本の経糸の幅及び複数本の緯糸の幅は、ともに１〜２０ｍｍの範囲が好ましい。この範囲であれば複数本の糸が織りこまれずに並列に配列している部分（Ｂ）（Ｃ）の糸の自由度が高くなり、風合いが良く、糸間に空気を含むことにより、温かい織物になる。複数本の経糸と複数本の緯糸が１ユニットで構成される糸本数は、２〜２００本が好ましく、より好ましくは４〜１５０本であり、とくに好ましくは６〜１５０本である。
【００１８】
（Ａ）組織、（Ｂ）組織、（Ｃ）組織の幅がほぼ同一の場合、織物はフラットに形成しやすい。前記においてほぼ同一とは、（Ａ）組織に比べて（Ｂ）組織及び（Ｃ）組織の幅が±１０％以内にあることをいう。（Ａ）組織の幅が（Ｂ）組織及び（Ｃ）組織の幅より広い場合、織物はしぼ状凹凸となりやすい。このしぼは、織物構造によって形成されている織しぼである。しぼ状凹凸を有する織物はさらに暖かいものとなる。しぼ状凹凸を有する織物とするには、経糸密度と緯糸密度を変えるのが好ましい。
【００１９】
本発明の織物のタテ密度は１００〜３００本／３．０３ｃｍが好ましく、ヨコ密度は５０〜２００本／３．０３ｃｍが好ましい。また単位面積当たりの重量（目付）は８０〜３００ｇ／ｍ2が好ましく、より好ましくは１００〜２５０ｇ／ｍ2である。
【００２０】
以下図面を用いて説明する。以下の図面において同一符号は同一物を示す。図１Ａは本発明の一実施例の多重織物の模式的平面図、図１Ｂは同緯糸配置図である。この多重織物１は、経糸５と緯糸６が交差して織りこまれている（Ａ）組織２と、経糸５と緯糸６が織りこまれずに緯糸６が並列に配列して表面に出ている（Ｂ）組織３と、経糸５と緯糸６が織りこまれずに並列に配列して緯糸６が裏面に配置されている（Ｃ）組織４で構成され、前記（Ａ）（Ｂ）（Ｃ）組織がタテ方向及びヨコ方向に繰り返されている。この織物は比較的フラットな織物になる。
【００２１】
このような織物を作るには、前記（Ａ）（Ｂ）（Ｃ）組織に該当する筬を準備しておき、（Ａ）組織では経糸の開口部に緯糸を打ち込んで織物とし、（Ｂ）組織では緯糸を全部上げ、（Ｃ）組織では緯糸を全部下げる操作を行う。
【００２２】
図２Ａは本発明の別の実施例の多重織物の模式的平面図、図２Ｂは同緯糸配置図である。この多重織物１０は、経糸１７と緯糸１８が交差して織りこまれている（Ａ）組織１１，１４と、経糸１７と緯糸１８が織りこまれずに緯糸１８が並列に配列して表面に出ている（Ｂ）組織１３，１６と、経糸１７と緯糸１８が織りこまれずに並列に配列して緯糸１８が裏面に配置されている（Ｃ）組織１２，１５で構成され、前記（Ａ）（Ｂ）（Ｃ）組織がタテ方向及びヨコ方向に繰り返されている。経糸密度と緯糸密度を変えてもよい。この織物は、（Ｂ）組織１３，１５と（Ｃ）組織１２，１６の糸群がカールすることにより、しぼ状凹凸を有する織物になる。このような織物を作るには、前記（Ａ）（Ｂ）（Ｃ）組織に該当する筬を準備しておき、（Ａ）組織では経糸の開口部に緯糸を打ち込んで織物とし、（Ｂ）組織では緯糸を全部上げ、（Ｃ）組織では緯糸を全部下げる操作を行う。
【００２３】
図３Ａは本発明のさらに別の実施例の多重織物の模式的平面図、図３Ｂ及び図３Ｃは同緯糸配置図である。この多重織物２０は、経糸２７と緯糸２８が交差して織りこまれている（Ａ）組織２１，２３と、経糸と緯糸が織りこまれずに緯糸が並列に配列して表面に出ている（Ｂ）組織２２の繰り返しの緯糸列（図３Ａ，図３Ｂ）と、経糸２７と緯糸２８が交差して織りこまれている（Ａ）組織２５と、その両隣の経糸と緯糸が織りこまれずに並列に配列して緯糸２８が裏面に配置されている（Ｃ）組織２４，２６の緯糸列（図３Ａ，図３Ｃ）で繰り返されている。この例は、緯糸を基準として（Ａ）−（Ｂ）又は（Ａ）−（Ｃ）組織の順番の織物であり、組織的にしっかりした織物となる。
【００２４】
図４は本発明のさらに別の実施例の多重織物の模式的織物組織図である。この実施例は、図２の織物組織図に従い、かつ経糸と緯糸の本数をそれぞれの列と行で変えた例である。したがって、広幅の部分と狭い幅の部分が存在する。この組織においても経糸と緯糸が交差して織りこまれている（Ａ）組織３１と、緯糸が並列に配列して表面に出ている（Ｂ）組織３３と、経糸が並列に配列して表面に出ている（Ｃ）組織３２が配置されている。
【００２５】
図５は図４の織物組織図で作成された織しぼ模様を有する多重織物の模式的平面図である。この織物は花柄の織柄の織しぼを有し、デザイン的にも美麗である。経糸と緯糸が織りこまれずに緯糸が並列に配列している部分と織しぼにより、空気を多く含むため温かい構造となる。
【００２６】
図６は図２の織物組織図に従い、かつ織ピッチを細くした多重織物の模式的平面図である。このように織ピッチを細くすることにより、服地やシャツ地に好適な織物とすることができる。
【実施例】
【００２７】
以下実施例を挙げて本発明をさらに具体的に説明する。なお本発明は下記の実施例に限定されるものではない。
【００２８】
（実施例１）
（１）経糸
経糸としてシルクのフィラメント糸を使用した。このフィラメント糸は、単糸繊度３．３ｄｅｃｉｔｅｘを７本引き揃えた糸を２本合糸し、この合糸したフィラメント糸５４本を１ユニットとした。経糸は全部紺色の先染め糸を使用した。
（２）緯糸
緯糸としてシルクの絹紡糸（紡績絹糸）を使用した。この絹紡糸は繊度１６７ｄｅｃｉｔｅｘ（ＭＣ１２０番の諸糸）とした。この諸糸１６本を１ユニットとした。緯糸は紺色の先染め糸のユニットと、白色の先染め糸のユニットと、橙色の先染め糸のユニットをこの順番に並べて繰り返した。
（３）織製
レピア織機を使用し、タテ密度３０８本／３．０３ｃｍ、ヨコ密度１０５本／３．０３ｃｍ、織幅１５０ｃｍ、長さ１０ｍの織物を製造した。織物組織は図１Ａ−Ｂとした。この織物の目付は１０６ｇ／ｍ2であり、鮮明な格子柄でフラットな織物であった。
（４）マフラーの縫製
前記織物を使用して長さ２ｍ、幅５０ｃｍの女性用マフラーを縫製した。このマフラーを冬季に着用試験したところ、風合いが良く、温かいマフラーであることが確認できた。
【００２９】
（実施例２）
（１）経糸
経糸としてシルクのフィラメント糸を使用した。このフィラメント糸は、単糸繊度３．３ｄｅｃｉｔｅｘを７本引き揃えた糸を２本合糸し、この合糸したフィラメント糸２７本を１ユニットとした。経糸は全部白色の先染め糸を使用した。
（２）緯糸
緯糸としてシルクの絹紡糸（紡績絹糸）を使用した。この絹紡糸は繊度１６７ｄｅｃｉｔｅｘ（ＭＣ１２０番の諸糸）とした。この諸糸８本を１ユニットとした。緯糸は黒色の先染め糸のユニットと、灰色の先染め糸のユニットを１１本配列し、１２本目に茶色の先染め糸のユニットを１本配列し、これを順番に繰り返した。
（３）織製
レピア織機を使用し、タテ密度３０８本／３．０３ｃｍ、ヨコ密度１３７本／３．０３ｃｍ、織幅１５０ｃｍ、長さ１０ｍの織物を製造した。織物組織は図２Ａ−Ｂとした。この織物の目付は１３５ｇ／ｍ2であり、鮮明な格子柄でしぼ状凹凸を有する織物であった。
（４）マフラーの縫製
前記織物を使用して長さ２ｍ、幅５０ｃｍの女性用マフラーを縫製した。このマフラーを冬季に着用試験したところ、実施例１のマフラーよりさらに風合いが良く、温かいマフラーであることが確認できた。
【００３０】
（実施例３）
図４に示す織物組織図に従って製織した。広い幅の部分は経糸４２本、緯糸２１本配列し、狭い幅の部分は経糸１８本、緯糸９本配列した。得られた織物は図５に示すとおりであり、花柄の織柄の織しぼを有していた。この織物を使用してマフラーとネクタイを作製したところ、経糸と緯糸が織りこまれずに緯糸が並列に配列している部分と織しぼにより、空気を多く含むため温かい構造であった。
【００３１】
（実施例４）
図２の織物組織図に従い、かつ織ピッチを細くした図６に示す多重織物を製織した。１列及び１行の経糸と緯糸は経糸１８本、緯糸９本配列した。１列及び１行当たりの経糸幅は約１．７ｍｍ、緯糸幅は約１．９ｍｍであった。このように織ピッチを細くすることにより、ネクタイ地、服地やシャツ地に好適な織物とすることができた。
【産業上の利用可能性】
【００３２】
本発明の多重織物は、マフラー生地、スカーフ生地、ショール生地又はストール生地、服地、シャツ地、ネクタイ生地等に有用である。
【符号の説明】
【００３３】
１，１０，２０，３０  多重織物
２，１１，１４，２１，２３，２５，３１  （Ａ）組織
３，１３，１６，２２，３２  （Ｂ）組織
４，１２，１５，２４，２６，３３  （Ｃ）組織
５，１７，２７  経糸
６，１８，２８  緯糸
【図１】
2015212432.tif 000003
【図２】
2015212432.tif 000004
【図３】
2015212432.tif 000005
【図４】
2015212432.tif 000006
【図５】
2015212432.tif 000007
【図６】
2015212432.tif 000008